МНОГОСЛОЙНОЕ ПОКРЫТИЕ, СЛУЖАЩЕЕ ТЕРМИЧЕСКИМ БАРЬЕРОМ, КОТОРОЕ ИМЕЕТ ВЫСОКУЮ ПОРИСТОСТЬ, И ДЕТАЛЬ

1. Покрытие (10), служащее термическим барьером, для детали (1, 120, 130, 138, 155), содержащее, по меньшей мере, два слоя (11, 12, 13) с внутренним керамическим слоем (11), служащим термическим барьером, который является ближайшим к основе (4) упомянутой детали и имеет пористость в диапазоне от 5 до 11 об.%, предпочтительно от 9 до 11 об.%; и внешним керамическим слоем (13), служащим термическим барьером, который имеет пористость в диапазоне от 20 до 27 об.%, предпочтительно от 21 до 27 об.%, более предпочтительно от 23 до 27 об.%, и содержащее промежуточный керамический слой (12), служащий термическим барьером, который расположен между внутренним (11) и наружным (13) керамическим слоем, служащим термическим барьером.
2. Покрытие, служащее термическим барьером, по п.1, в котором пористость промежуточного керамического слоя (12), служащего термическим барьером, изменяют постепенно от минимального значения до максимального значения.
3. Покрытие, служащее термическим барьером, по п.1, в котором пористость промежуточного керамического слоя (12), служащего термическим барьером, находится в диапазоне от максимального значения пористости внутреннего керамического слоя (11) до минимального значения пористости внешнего керамического слоя (13).
4. Покрытие, служащее термическим барьером, по п.2, в котором пористость промежуточного керамического слоя (12), служащего термическим барьером, увеличивают по значению от пористости внутреннего керамического слоя (11) до пористости внешнего керамического слоя (13), предпочтительно в диапазоне от (9 - 11 об.%) до (20 - 27 об.%), предпочтительно в диапазоне от (9 - 11 об.%) до (21 - 27 об.%) и более предпочтительно, в диапазоне от (9 - 11 об.%) до (23 - 27 об.%).
5. Покрытие, служащее термическим барьером, по п.3, в котором пористость промежуточного керамического слоя (12), служащего термическим барьером, устанавливают равным постоянному значению в диапазоне от (9 - 11 об.%) до (20 - 27 об.%), предпочтительно в диапазоне от (9 - 11 об.%) до (23 - 27 об.%).
6. Покрытие, служащее термическим барьером, по п.1, в котором толщина внутреннего керамического слоя (11), служащего термическим барьером, находится в диапазоне от 100 до 150 мкм, предпочтительно 125 мкм.
7. Покрытие, служащее термическим барьером, по п.1, в котором толщина промежуточного керамического слоя (12), служащего термическим барьером, не превышает 150 мкм, предпочтительно 75 мкм.
8. Покрытие, служащее термическим барьером, по п.1, в котором толщину внешнего керамического слоя (13), служащего термическим барьером, выбирают в диапазоне от 150 до 2000 мкм, предпочтительно от 1 до 2 мм.
2
3
2
9. Покрытие, служащее термическим барьером, по п.1, в котором материал керамических слоев (11, 12, 13), служащих термическим барьером, состоит из диоксида циркония, стабилизированного оксидом иттрия (YO-ZrO).
10. Покрытие, служащее термическим барьером, по п.1, в котором внутренний керамический слой (11), служащий термическим барьером, образован посредством плазменного напыления.
11. Покрытие, служащее термическим барьером, по п.1 или 10, в котором промежуточный керамический слой (12), служащий термическим барьером, образован посредством плазменного напыления.
12. Покрытие, служащее термическим барьером, по п.1 или 10, в котором внешний керамический слой (13), служащий термическим барьером, образован посредством плазменного напыления.
13. Покрытие, служащее термическим барьером, по любому из пп.1-10, в котором покрытие (10), служащее термическим барьером, состоит из трех слоев (11, 12, 13).
14. Деталь, содержащая покрытие (10), служащее термическим барьером, созданное на основе (4), в соответствии с п.1.
15. Деталь по п.14, в которой промежуточный металлический слой (7), созданный на упомянутой основе (4), состоит из Ni-12Co-21Cr-11Al-0,4Y-Re, вес.%.
16. Деталь по п.14, в которой промежуточный металлический слой (7), созданный на упомянутой основе (4), состоит из Ni-25Co-17Cr-10Al-0,5Y-Re, вес.%.
17. Деталь по п.14, в которой промежуточный металлический слой (7), созданный на упомянутой основе (4), состоит из Со-30Ni-28Cr-8Al-0,6Y-0,7Si, вес.%.
18. Деталь по любому из пп.14-17, в которой упомянутая основа (4) изготовлена на основе никеля.
19. Деталь по любому из пп.14-17, в которой упомянутая основа (4) изготовлена на основе кобальта.
20. Деталь по любому из пп.14-17, которая представляет собой лопасть (120) турбины, лопатку (130) турбины, тепловой экран (155) или корпус (158), в предпочтительном случае, турбины (100).